FR 2474478 A1 19810731 FR 8002001 A 19800130 PROCEDE ET DISPOSITIF DE FABRICATION DE CLINKER DE CIMENT L'invention concerne un procédé et un dispositif de fabrication de clinker de ciment à partir de boulettes de matériaux crus contenant les éléments nécessaires pour la fabrication du clinker. On sait que le clinker entrant dans la composition du ciment est obtenu par calcination d'un mélange intime de calcaire et d'argile dans un four de cimenterie. En dehors des procédés conventionnels par voie humide ou par voie sèche o les matériaux de départ sont mélangés intimement sous forme d'un produit de départ qui est une pâte ou une poudre sur lequel on effectue la cuisson, on a proposé plus récemment d'utiliser comme produit de départ des boulettes ou pellets constitués par des poudres agglomérées etprésentant des formes et des dimensions homogènes. Les procédés conventionnels par voie humide consomment des quantités importantes d'énergie, de l'ordre de 1500 calories par kg de clinker. Les procédés conventionnels par voie sèche qui réalisent la clinkérisation dans un four tournant consomment des quantités d'énergie bien inférieures, de l'ordre de 850 calories par kg de clinker. Cependant, la consommation limite théoriquepour la production du clinker est d'environ 430 calories par kg. On voit donc que le rende- ment actuel des cimenteries n'est que légèrement supérieur à 50 %. Le procédé actuel mettant en oeuvre la voie sèche utilise des fours tournants de très grande longueur qui produisent un clinker de granulométrie extrêmement variable qui est porté en sortie du four à très haute température. On récupère en partie la chaleur du clinker en sortie des fours tournants grâce à des refroidisseurs disposés à la sortie de ces fours. Cependant ces refroidisseurs ont un très mauvais rendement à cause de la granulométrie extrêmement variable du clinker produit et de la diffi- culté d'ajuster en tous points les débits d'air au clinker à refroidir. Par ailleurs on effectue un préchauffage de la matière crue avant son entrée dans le four, en récupérant la chaleur des gaz sortant du four de clinkérisation. Cependant la matière, à l'entrée du four de cimenterie se présentant sous forme de farine, il faut prévoir un échangeur constitué par un dispositif comportant un certain nombre de cyclones, pour obtenir une récupération satisfaisante de la chaleur sortant du four de clinkéri- sation. En effet, l'utilisation de plusieurs étages de cyclones permet d'améliorer partiellement un échange de chaleur qui autrement se fait à courants parallèles. Malgré tout, la température du gaz à la sortie du dispositif de préchauffage reste assez élevée, de l'ordre de 3000C. Le bilan thermique global des installations de cimenterie reste donc relativement médiocre, malgré les progrès réalisés dans la mise en oeuvre de la voie sèche en utilisant des techniques telles que la précal- cination des matières solides avant leur entrée dans le four de cimenterie. En effet, la précalcination qui a pour objet de décarbonater la matière avant son introduction dans le four tournant soulage le travail que celui- ci doit effectuer, mais ne modifie pas sensiblement le rendement thermique global du procédé. Elle permet seulement d'utiliser un four tournant raccourci. Le fait d'introduire les produits solides sous forme de farine dans le four, et de récupérer en sortie du four des produits solides de granulométrie variable, rend difficile l'échange thermique du refroi- disseur et aboutit à des températures de préchauffage de l'air relative- ment faibles. Il ne permet pas non plus d'utiliser dans l'installation toute la quantité d'air ainsi préchauffée. On a proposé de réaliser la mise en forme des produits crus par bouletage avant leur introduction dans l'installation de calcination qui peut être réalisée sous la forme d'un four vertical comparable à un four à cuve, o les produits peuvent circuler par gravité en constituant un lit mobile ou en suspension dans un gaz. L'échangeur de chaleur à contre-courant constitué par un four à cuve a un rendement excellent si on équilibre les valeurs en eau des matières et des fluides et si ces fluides soient convenablement distribués dans la masse des matières. Un tel dispositif est décrit par exemple dans le brevet britannique 1 046 617. Les produits crus, sous forme de pellets, sont introduits à la partie supérieure du dispositif et circulent d'abord dans une zone de préchauffage avant d'être introduits dans une zone centrale de calcination o un brûleur permet d'élever la température des produits jusqu'à la température de clinkérisation. Les gaz chauds récupérés au niveau de cette zone servent au préchauffage des matériaux crus introduits dans l'instal- lation et les matériaux calcinés à haute température sortant de la zone de calcination entrent dans une zone de refroidissement o ils viennent en contact avec un courant d'air en circulation dans l'appareillage à contre-courant par rapport à la circulation des matière solides. Dans un tel dispositif, l'apport calorifique total se fait au niveau de la zone de clinkérisation qui met en jeu des réactions compor- tant une grande proportion de réactions exothermiques. D'autre part, les matières solides, bien que préchauffées en utilisant les gaz chauds de la zone de clinkérisation, doivent encore subir un apport calorifique important pour arriver à la température de clinkérisation voisine de 14500. Il faut en effet, obtenir, au niveau de ces zones, un apport de chaleur d'autant plus grand que la décarbonatation des produits crus à la température de 9000 exige plus de 400 cal/kg de clinker (soit 90 % du total de l'énergie) au niveau de cette zone. Les pellets qui dans le clinkériseur constituent un lit fluidisé doivent donc être au contact des gaz chauds de la combustion o des écarts de température importants entre fluide et matières facilitent des collages et exigent un temps de clinké- risation relativement long. Le but de l'invention est donc de proposer un procédé de fabrication de clinker de ciment consistant à former des boulettes de matériaux crus contenant les éléments nécessaires pour la fabrication du clinker, à introduire ces boulettes dans un appareil dans lequel les boulettes circulent par gravité depuis l'extrémité d'entrée jusqu'à l'extrémité de sortie et constituent un lit mobile de matières solides, à introduire un fluide contenant de l'oxygène servant de comburant par l'extrémité de sortie de l'appareil pour le refroidissement des matériaux et à fournir de la chaleur aux matériaux en circulation, le fluide combu- rant et les gaz formés dans l'appareil circulant à contre-courant par rapport aux matières solides et traversant le lit de matières solides et l'appareil constituant successivement dans le sens de circulation des matières solides, une zone de préchauffage, une zone de clinkéri- sation en lit fluidisé dans laquelle l'apport calorifique nécessaire à la clinkérisation est assuré par une injection de combustible qui brûle en rencontrant le fluide comburant préchauffé et une zone de refroi- dissement, ce procédé devant permettre de bien séparer la décarbonatation de la clinkérisation par un apport de chaleur aux boulettes en dehors de la zone de clinkérisation et de réaliser des économies dans la consom- mation du combustible. Dans ce but, on incorpore aux boulettes une certaine quantité de carbone sous forme divisée, ces boulettes étant mises en forme de façon à présenter une dimension moyenne supérieure à 6 mm et les échanges de chaleur dans la zone de refroidissement et dans la zone de préchauffa- ge étant assurés par des fours à cuves o la circulation des matériaux solides est à contre courant du sens de circulation du fluide comburant lequel brûle le carbone contenu dans les boulettes, au niveau de la zone de préchauffage ou sont effectués le séchage, le chauffage et la décar- bonatation des boulettes. Afin de bien faire comprendre l'invention, on va maintenant décrire à titre d'exemple non limitatif, en se reportant aux figures jointes en annexe, une installation pour la fabrication de clinker utilisée pour la mise en oeuvre du procédé suivant l'invention. La figure 1 représente une vue en coupe par un plan vertical d'un four à cuve et ses installations annexes permettant la préparation de clinker de ciment à partir de pellets. La figure 2 représente, à plus grande échelle, une vue partielle de l'installation représentée à la figure 1. Le four à cuve représenté à la figure 1 comporte trois parties principales 1 - 2 - 3 constituant respectivement le préchauffeur 1, le clinkériseur 2 et le refroidisseur 3. Entre le préchauffeur 1 et le clinkériseur 2 sont, d'autre part, disposées symétriquement par rapport à l'axe du four à cuve un ensemble de trémies distributrices 4, assurant la circulation des matières solides et des gaz avec des débits contr8lés. La partie supérieure 1 constituant le préchauffeur et la partie inférieure 3 constituant le refroidisseur sont de diamètre beaucoup plus important que la zone de clinkérisation 2. La partie supérieure de l'installation est munie d'un dispositif d'alimentation 5 permettant d'introduire des boulettes sous forme de couches successives régulières au niveau supérieur de la zone de pré- chauffage. Une conduite torique 7 peut être disposée au-dessus du refroi- disseur et permet la récupération d'une partie des gaz chauds au niveau de sa partie supérieure pour l'envoi de ces gaz constitués principalement par de l'air chaud, grâce à un ensemble de canalisations 8, au niveau des trémies 4 et à la partie inférieure de la zone de préchauffage. Une soufflerie 10 permet d'envoyer à la base du refroidisseur une quantité d'air règlée grâce à une vanne 11 pour assurer d'abord le refroidissement des matières solides à la base du four, puis la fluidisa- tion du lit de boulettes au niveau du clinkériseur et la combustion du du carbone des boulettes. Les gaz parvenant au sommet de l'installation sont envoyés à la cheminée par l'intermédiaire d'une canalisation 14 et d'un registre 12. L'airintroduit par la soufflerie 10 peut être appauvri en oxygène grâce au prélèvement partiel effectué par la conduite 32 sur les fumées froides qui sont constituées essentiellement de C02 et de N2 sortant à la partie supérieure de l'appareil. Un deuxième four à cuve 15 peut être utilisé pour la production de semicoke à partie de charbon, lignite ou autres produits carbonés, ce four étant un four de type connu -appelé four ERIM- alimenté en air par un dispositif 17 à sa partie centrale et produisant des gaz combus- tibles évacués par une canalisation 18 pour leur utilisation comme gaz combustible au niveau de la zone de clinkérisation. Le gaz du four ERIM alimente les brûleurs 21 de la zone de clinkéri- sation du four à cuve de production de ciment. Le semi-coke produit par le four ERIM 15 est incorporé aux boulettes de matériaux crus avec lesquels on alimente le four de production de clinker. Sur la figure 2 on voit plus en détail la forme d'une trémie distributrice 4 disposée entre le préchauffeur 1 et le clinkériseur 2. Cette trémie comporte de haut en bas, c'est-à-dire dans le sens de circu- lation du produit solide, une paroi inclinée 25 permettant l'écoulement à vitesse règlée des produits, une zone de fluidisation éventuelle 26 et une zone 27 à section réduite à partir de laquelle s'étend la conduite 28 d'alimentation du clinkériseur en matières solides. Le débit des matières, règlé par la trémie distributrice 4, est régulé grâce à l'injection au col du venturi 27 de fluide 35 dont l'effet dynamique s'ajoute à celui du fluide 28 parcourant le distributeur à contre-courant des matières. Une quenouille de fermeture 30 est d'autre part disposée dans un support 31, cette quenouille de secours devant permettre la fermeture de la partie 27 à faible section pour la fermeture de la trémie distri- butrice de matières solides en cas de Fanne du surpresseur 10. Pour la mise en oeuvre du procédé, on commence par réaliser le mélange des matières nécessaires pour la fabrication du clinker, dans les proportions voulues et l'on ajoute à ces matériaux du carbone en particules finement divisées et qui permettent de réaliser un mélange intime entre les matières crues et le carbone. On a, par exemple, préparé des boulettes renfermant 78 % de carbonate et 22 % d'argile auxquels on ajoute environ 50 Kg de semi-coke provenant du four ERIM et broyé à la dimension convenable, par tonne de matières crues. On effectue le bouletage de cette matière pour l'obtention de boulettes d'une dimention de l'ordre de 20 mm par exemple, ces boulettes se trouvant ensuite durcies par le préchauffage de façon à présenter une résistance mécanique suffisante lors de la clinkérisation en fluidisation. Chacune des boulettes contient donc les proportions voulues de carbonate, d'argile, et éventuellement d'adjuvents pour sa transformation en clinker à haute température. De plus, la quantité de carbone sous forme de semicoke contenue dans chacune des boulettes est déterminée de telle manière que la chaleur dégagée par la combustion de ce carbone permette, dans les conditions auxquelles la boulette est soumise dans le four à cuve, d'effectuer la décarbonatation du mélange cru et de porter la boulette à une température d'environ 11000. Dans la première partie du préchauffeur jusqu'au moment o les boulettes atteignent une température de l'ordre de 6000, se produit le séchage de ces boulettes. Ensuite, à partir de 6000, commence la décar- bonatation ainsi qu'un certain nombre de réactions de caractère exother- mique dues à des recombinaisons cristallines. On recueille, à la partie supérieure du préchauffeur, des gaz constitués pratiquement exclusivement de C02 et d'azote (30 % C02 et 70 % d'azote) qui sont envoyés à la cheminée par la conduite 14. De plus, comme le préchauffeur à lit mobile permet un échange thermique extrêmement efficace, les gaz sortent à une température faible, inférieure à 100 . A partir de 7000, dans le préchauffeur, commence la combustion du carbone contenu dans les boulettes, le gaz comburant étant constitué par un fluide oxydant à très haute température (12000) récupéré par la conduite 7 au niveau du refroidisseur et, d'autre part, sortant à 14000 du clinkériseur dans la conduite principale 28, le fluide chaud circulant à contre-courant rencontre les boulettes portées à haute température et provoque la combustion du carbone. La combustion du carbone apporte la chaleur nécessaire pour compenser les réactions endothermiques et les boulettes atteignent 11000 approximati- vement à la base du préchauffeur. On a représenté en 33, sur la figure 2, un exemple d'isotherme 11000 à l'intérieur du préchauffeur. La combustion du carbone peut éventuellement se poursuivre pendant la descente des matériaux à l'intérieur des trémies 4, mais les quantités d'oxygène du fluide par rapport aux quantités de carbone des boulettes sont stoechiométrique et la vitesse de progression des boulettes est telle que de toute façon la totalité du carbone est brûlée avant que les boulettes parviennent au clinkériseur. La décarbonatation des matières crues n'est pas terminée au moment o débute la combustion du carbone, cette décarbonatation se poursuit pendant la combustion du carbone, la chaleur n'étant plus apportée seulement par les gaz chauds, mais par la combustion du carbone à l'intérieur de chaque boulette. Au cours de leur progression vers le bas dans les trémies distri- butrices, les boulettes continuent à s'échauffer par contact avec le fluide chaud, pour atteindre une température voisine de 12000 à leur entrée dans le clinkériseur 2. L'insufflation de fluide au niveau de la trémie distributrice se fait d'une part au niveau de l'étranglement 27 sous forme fluide froid afin de maintenir la dimension intérieure de l'appareil. Ce fluide peut être soit de l'air, soit des fumées prélevées sur la conduite 14, soit encore un mélange des deux. Cette injection de fluide au col du venturi permet de réguler aérodynamiquement le débit des matières dans le clin- kériseur. Par ailleurs, si nécessaire, du fluide chaud prélevé sur la conduite circulaire 7 peut être introduit en 8 pour fluidiser la paroi de la trémiedistributrice. L'arrivée des matières solides dans le clinkériseur et l'arrivée du fluide comburant chaud par la base du clinkériseur provenant de la partie supérieure du refroidisseur provoquent la formation d'un lit fluidisé à l'intérieur duquel pénètrent la flamme et les gaz de combus- tion des brûleurs 21 qui permettent de porter les boulettes à leur tempé- rature de clinkérisation au voisinage de 14500. Les boulettes pénètrent dans le clinkériseur à une température proche de la température de clinkérisation, et les réactions de clinké- risation étant dans une grande mesure exothermiques, il suffit d'un appoint thermique faible au niveau du clinkériseur pour provoquer et entretenir la réaction de clinkérisation. On peut d'ailleurs utiliser, pour alimenter les brûleurs, le gaz combustible produit par le four ERIM, ce gaz à 2000 cal/m3 étant d'un prix de revient extrSoement faible. Dans l'échangeur de chaleur 20 ce gaz est préchauffé avant son arrivée aux brûleurs par échange de chaleur avec la purge de fluides réalisée en 22 pour permettre de décontaminer les alcalis volatifs au dessus de la zone de clinkérisation. Ces alcalis sont condensés dans l'appareil 20, dans un échangeur qui sert à préchauffer le gaz combus- tible envoyé par la conduite 21 dans le cJinkériseur. La consommation des brûleurs au niveau du clinkériseur représente environ 20 % de la consommation totale de calories de l'ensemble de l'appareil, par tonne de clinker. On peut également injecter, au niveau du clinkériseur, une petire récuîérée quantité de goudron de houille/sur e tour ERIM, pour éviter l'entraîne- ment de particules fines détachées du boulet à l'intérieur de la zone de clinkérisation, vers la partie supérieure du four à cuve, par les gaz en circulation dans le four. -Les gaz chauds sortant du clinkériseur sont constitués par un fluide fortement oxydant, par exemple de l'air renfermant une faible proportion de 002 venant de la combustion au niveau des brûleurs 21. Ces gaz retrouvent, suivant les règlages expliqués plus haut, les gaz prélevés à la partie supérieure du refroidisseur par la conduite 7 et assurent le préchauffage et la combustion du carbone des boulettes. La décarbonatation, le réchauffage jusqu'à une température proche de la température de clinkérisation et la combustion totale du carbone étant effectués avant l'entrée des boulettes dans le clinkériseur, le temps de séjour des boulettes dans le clinkériseur est relativement court et, en conséquence, on peut règler le débit des matières solides à une valeur. forte, c'est-à-dire permettant une productivité importante de l'instal- lation. Il suffit pour faire varier le débitdes matières solides de modifier la vitesse d'extraction et la vitesse d'alimentation du four. On maitrise le temps de séjour dans le clinkériseur de manière à assurer l'homogénéité des produits: ce temps de séjour est fonction de la dimension des pellets et d'environ 10 mn pour les produits envisagés. A la sortie du clinkériseur, les particules de clinker tombent dans le refroidisseur o elles constituent un lit mobile se déplaçant en fonction de la vitesse d'extraction à la base du refroidisseur. L'air froid envoyé par la soufflerie 10 à la base du refroidisseur constitué par un échangeur à cuve à contre-courant, rencontre des couches de particules de clinker de plus en plus chaudes, absorbe la chaleur de ces particules de clinker et s'échauffe jusqu'au voisinage de 12000 au sommet du refroidisseur, l'échangeur de chaleur à contre-courant étant équilibré. Inversement, les particules de clinker se refroidissent et arrivent dans la zone d'extraction à une température faible, par exemple 1000. Le fluide circulant à contre-courant des matières sert à la com- bustion du gaz envoyé dans le clinkériseur, puis à la combustion du carbone dans la partie préchauffeur et décarbonateur. En parallèle avec le four à cuve assurant la clinkérisation du mélange cru, peut fonctionner un four ERIM à cuve 15 de faible capacité dans lequel on charge du charbon flambant par exemple, permettant la production d'une part de coke qui est incorporé aux boulettes de matière crue, et d'autre part de gaz combustible qui est préchauffé puis injecté au niveau des brûleurs du clinkériseur. De cette facon, on utilise des charbons flambants à faible prix de revient pour produire le carbone et le combustible d'appoint pour la production du clinker. La production d'une tonne de clinker exige d'introduire 1,6 t de boulettes dans le four à cuve, ces boulettes renfermant environ 50 kg de carbone par tonne de boulettes. Il est nécessaire d'introduire à la base du refroidisseur 800 m3 de fluide froid par tonne de clinker produite, le fluide froid étantclair additionné d'un peu de fumées. Suivant la nature des matières on pourra prélever 200 m3 par tonne de fluide à 12000 au niveau supérieur du refroidisseur, 650 m3 de fluide chaud pénétrant dans le clinkériseur. Les 55 kg de carbone sont produits sous forme de semi-coke à partir de 80 kg de charbon flambant sec au four ERIM, 60 m3 de gaz à 2000 calories par m3 de pouvoir calorifique étant en outre produits par le four ERIM. Le bilan thermique global de l'opération fait apparaître une consommation de 610 calories par kg de clinker, ce qui se compare favorablement aux 850 calories/kg de clinker du meilleur procédé par voie sèche actuel. L'économie réalisé est donc de 25 % environ. De plus, la plus grande partie de l'énergie thermique étant fournie à partir de charbon flambant sec ou de produits analogues (lignites), l'économie de prix à la thermie est de l'ordre de 21 %X par rapport au fuel. Dans ces conditions, l'économie réalisée sur le coût du combustible est de l'ordre de 40 % par rapport au meilleur procédé par voie sèche actuel. Les expériences de la demanderesse ont d'autre part montré qu'une installation industrielle rentable pouvait avoir des dimensions relativement faibles puisque la hauteur totale de cette installation peut être limitée éventuellement à 8 m. En effet, le préchauffeur doit avoir une hauteur de 3 à 4 m le clinkériseur une hauteur de 1 m et le refroidisseur une hauteur de 2 à 3 m. Compte tenu des installations annexes, le dispositif est donc relativement ramassé. Pour obtenir des unités à très grande production, il suffit d'augmenter la section de l'installation en particulier au niveau de l'échangeur supérieur, c'est-à-dire le préchauffeur, et au niveau de l'échangeur inférieur, c'est-à-dire le refroidisseur. C'est ainsi qu'on peut montrer qu'une cimenterie d'une produc- tion de 1 million de tonnes de clinker par an aurait un diamètre de l'ordre de 10 m comme celui des grands hauts fourneaux construits à ce jour. Toutefois, il est préférable de se limiter à des diamètres de 5 m et de disposer de plusieurs installations en parallèle qui facilitent la continuité de la production. Pour de telles installations, les inves- tissements nécessaires sont inférieurs aux investissements d'une cimenterie conventionnelle. La compacité de l'installation a également l'avantage de diminuer les pertes thermiques au niveau de la paroi du four. D'autre part, l'échange calorifique étant excellent au niveau de l'échangeur supérieur et de l'échangeur inférieur, les gaz et les matières sortent du four à basse température ce qui est un autre facteur d'amélioration du rendement thermique. - Enfin, la régulation du procédé est relativement facile car on dispose d'un nombre de paramètres permettant d'une part de maîtriser l'éche- lonnement des températures dans le préchauffeur et, d'autre part, de règler l'alimentation du clinkériseur et s'assurer un temps de séjour correct du produit dans l'enceinte de ce clinkériseur pour obtenir du clinker de composition homogène. En faisant varier la dimension des boulettes, on peut règler par exemple le temps de combustion du carbone. On a montré cependant que pour optimiser la productivité du four et le temps de séjour dans le clin- kériseur, la dimension idéale du boulet doit se situer entre 15 et 30 mm, tout en sachant que ce paramètre dépend largement des facteurs liés aux matières premières utilisées (qualité de la matière crue et réactivité du carbone par exemple). La dimension des boulettes pourra être choisie en il dehors de cet intervalle dans certains cas et cependant on a montré qu'il n'était pas possible d'utiliser dans de bonnes conditions des boulettes d'une dimension inférieure à 6 mm. Il est en effet nécessaire d'optimiser la dimension des boulettes pour diminuer les pertes de charge du préchauffeur et du refroidisseur et en même temps de faire fonctionner le fluidiseur et le distributeur de manière convenable. Un compromis doit donc être recherché en ce qui concerne la dimension des boulettes. Comme il est souhaitable d'assurer toute la combustion du carbone et d'équilibrer la zone de préchauffage des produits par les apports calorifiques du fluide chaud et la combustion de carbone, on caractérise pour une matière première déterminée, la quantité de carbone à inclure dans les pellets crues. La combustion de ce carbone peut être réglée suivant l'endroit ou se fait l'injection de fluide chaud oxydant, soit qu'il provienne en totalité du clinkériseur, soit qu'il soit prélevé partiellement à la sortie de la zone de préchauffage en by-passant le clinkériseur. Différents dispositifs concernant le circuit des fluides sont donc possibles en fonction de la nature des matières premières, de la dimen- sion des pellets, de la compacité de celles-ci etc.... Ces dispositifs peuvent être: - soit un by-passage du clinkériseur par le fluide oxydant permettant une réinjection du fluide chaud à un niveau déterminé du préchauffeur, - soit un balayage par le fluide oxydant du refroidisseur à clinker, ce fluide oxydant pouvant être de l'air ou un mélange d'air et de fumées prélevées sur l'évacuation des gaz et diminuant la teneur en oxygène du fluide, - soit une injection partielle d'air et/ou de fumées au niveau des distri- buteurs assurant ainsi la striction nécessaire automatique de l'alimen- tation du clinkériseur. Un autre facteur sur lequel on peut jouer pour maîtriser l'échelonne- ment des températures dans le préchauffeur est l'état de division ducarbone au sein de la pâte avec laquelle on fabrique les boulettes. On peut également faire varier le degré de compacité des boulettes pour corriger dans une certaine mesure les temps de combustion du carbone. L'automatisation du procédé peut utiliser un dispositif pour régler l'alimentation du clinkériseur en maintenant constante sa perte de charge et en assurant un temps de séjour correct du produit dans la partie à haute température qui travaille en fluidisation. On voit donc que les principaux avantages du procédé et du dis- positif suivant l'invention sont de permettre une économie substantielle dans la consommation de combustible, de permettre d'obtenir des producti- vités élevées avec des installations dont le coût est inférieur aux instal- lations conventionnelles, et de permettre une régulation aisée du procédé pour lequel une automatisation complète est envisageable. Par rapport aux procédés antérieurs, utilisant des pellets de matière crue ne renfermant pas de carbone, le procédé suivant l'invention a l'avantage de produire la décarbonatation et le préchauffage des matières au sein de chaque boulette par combustion du carbone contenu dans ces boulettes. C'est en effet dans cette zone de décarbonatation qu'il convient d'assurer la majeure partie des apports calorifiques, de telle sorte que les réactions endothermiques de la décarbonatation se compensent par les réactions exothermiques de combustion de carbone en C02. Par rapport aux procédés utilisant des échanges de chaleur entre des gaz chauds et des matières pulvérulentes, on a l'avantage d'assurer des échanges de chaleur à contre-courant alors que les matières pulvéru- lentes ne peuvent être traitées que par des échanges à courants parallèles corrigés par l'effet de cyclones successifs. De plus, des collages sur les parois sont créés avec les matières pulvérulentes dès q'un certain seuil de température est atteint. Ceci permet de préchauffer les boulettes à haute température pour alimenter le clinkériseur, ce qui diminue d'autant la quantité de combustible consommée au niveau du clinkériseur. L'invention ne se limite pas au mode de réalisation qui vient d'être décrit, elle en comporte au contraire toutes les variantes et l'on peut imaginer des modifications de points de détail sans pour autant sortir du cadre de l'invention. C'est ainsi que la forme du four à cuve utilisé pour la mise en oeuvre du procédé pourra être très différente de la forme décrite et repré- sentée dans l'exemple ci-dessus. Par exemple, au lieu d'un seul clinkériseur on pourrait utiliser plusieurs clinkériseurs alimentés chacun par une ou plusieurs trémies. Le dispositif de distributeur placé avant le clinkériseur(permet- tant à celui-ci de travailler en fluidisation pourra être très différent du système décrit permettant de maintenir constante la perte de charge du clinkériseur. Les fluides froids peuvent être incorporés aux gaz en circu- lation dans le four à cuve à un endroit quelconque pour modifier la compo- sition et la réactivité de ces gaz. Le dispositif peut être utilisé indépendamment d'un four à cuve tel qu'un four ERIM, pour la production de carbone et de gaz combustible cette association permettant néanmoins de réaliser des économies impor- tantes sur les dépenses en combustibles. REVENDICATIONS 1. Procédé de fabrication de clinker de ciment consistant à former des boulettes de matériaux crus contenant les éléments nécessair- res pour la fabrication du clinker, à introduire ces boulettes dans un appareil dans lequel les boulettes circulent par gravité depuis l'extré- mité d'entrée jusqu'à l'extrémité de sortie et constituent un lit mobile de matières solides, à introduire un fluide contenant de l'oxygène servant de comburant par l'extrémité de sortie de l'appareil pour le refroidissement des matériaux et à fournir de la chaleur aux matériaux en circulation, le fluide comburant et les gaz formés dans l'appareil circulant à contre-courant par rapport aux matières solides et traversant'- le lit de matières solides et l'appareil constituant successivement - dans le sens de circulation des matières solides,une zone de préchauf- fage, une zone de clinkérisation en lit fluidisé dans laquelle l'apport calorifique nécessaire à la clinkérisation est assuré par une injection de combustible qui brûle en rencontrant le fluide comburant préchauffé, et une zone de refroidissement, caractérisé par le fait que l'on incor- pore aux boulettes une certaine quantité de carbone sous forme divisée, ces boulettes étant mises en forme de façon à présenter une dimension moyenne supérieure à 6 mm et les échanges de chaleur dans la zone de refroidissement et dans la zone de préchauffage étant assurée par des fours à cuve o la circulation des matériaux solides est à contre courant du sens de circulation du fluide comburant, lequel brûle le carbone contenu dans les boulettes au niveau de la zone de préchauffage ou sont effectués, le séchage, le chauffage et la décarbonatation des boulettes. 2. Procédé de fabrication de clinker suivant la revendication 1 caractérisé par le fait qu'on prélève une fraction des gaz en circu- lation à la partie supérieure de la zone de refroidissement et qu'on injecte ces gaz prélevés au niveau de la zone de préchauffage. 3. Procédé de fabrication de clinker suivant l'une quelconque des revendications 1 et 2 caractérisé par le fait que la quantité et la composition des gaz en circulation dans la zone de préchauffage permettent une combustion pratiquement complète du carbone avant l'entrée des boul- lettes dans le clinkériseur. 4. Procédé de fabrication de clinker suivant l'une des quelcon- que des revendications 2 et 3, caractérisé par le fait que les boulettes ont une dimension moyenne comprise entre 10 et 30 mm. 5. Procédé de fabrication de clinker suivant une quelconque des revendications 1 - 2 - 3 et 4, caractérisé par le fait que le carbone incorporé aux boulettes sous forme divisée est constitué par des parti- cules de semi-coke obtenues par cokéfaction de charbon tel qu'un charbon flambant sec ou de la lignite dans un four à cuve. 6. Procédé de fabrication de clinker suivant la revendication caractérisé par le fait que l'apport de chaleur additionnel au niveau clinkériseur est obtenu au moins partiellement par combustion d'un gaz obtenu au cours de la cokéfaction du charbon. 7. Procédé de fabrication de clinker suivant l'une quelconque des revendications 1 à 6 caractérisé par le fait que l'on créé une perte de charge constante dans le clinkériseur en fluidisation, si l'on considère le sens de circulation des gaz et que l'on règle le débit des matières solides dans le clinkériseur en faisant varier la vitesse d'extraction et la vitesse d'alimentation des matières solides. 8. Procédé de fabrication suivant l'une quelconque des reven- dications 1 à 7 caractérisé par le fait que l'on injecte avec le fluide comburant une certaine quantité de fumées froides prélevées à la sortie supérieure de l'appareil. 9. Procédé de fabrication de clinker suivant l'une quelconque des revendications 1 à 8 caractérisé par le fait que l'on injecte dans le réacteur, au niveau de la zone de clinkérisation, des goudrons de houille pour éviter l'entrainement de particules à fines granulométrie par les gaz en circulation dans le réacteur. 10. Dispositif pour la mise en oeuvre du procédé suivant l'une quelconque des revendications 1 à 9 caractérisé par le fait que le réacteur est constitué par un four à cuve comportant un échangeur supérieur et un échangeur inférieur de grand diamètre constituant pour l'un le préchauffeur et pour l'autre le refroidisseur des matières solides et une partie centrale de plus faible diamètre constituant au moins un clinkériseur relié à l'échangeur supérieur par l'intermédiaire d'au moins un dispositif distributeur des matières solides permettant la fluidisation dans le clinkériseur, le préchauffeur étant relié, à sa partie supérieure, à un dispositif d'alimentation en matières crues et à une conduite d'évacuation des gaz, cependant que le refroidisseur est relié, au niveau de sa partie inférieure, à un dispositif pour l'extraction du clinker et au niveau de sa partie supérieure à au moins une conduite de prélèvement de gaz reliée également au préchauffeur, au moins un brûleur étant d'autre part disposé au niveau du clinkériseur. 11. Dispositif de fabrication de clinker suivant la revendica- tion 9 caractérisé par le fait que le clinkériseur est relié à sa partie supérieure au préchauffeur par l'intermédiaire d'au moins une trémie comportant un rétrécissement pour règler le débit des matières et permettre la fluidisation dans le clinkériseur. 12. Dispositif de fabrication de clinker suivant l'une quelcon- que des revendications 10 et 11 caractérisé par le fait que l'on associe, au four à cuve assurant la clinkérisation, un second four à cuve pour la fabrication de semi-coke et L'alimentation du dispositif d'apport de chaleur au clinkériseur en gaz combustible.-